(57)【要約】【課題】視認性、書き換え性、表示像の保存性等の基本性能に優れ、屈曲性、薄型性、可搬性にも優れた、加筆性等の可能な新規な表示素子を提供することである。【解決手段】支持体上に、直接または他の層を介して設けられたレーザー光を吸収するフラーレン化合物からなる表示記録層と、必要に応じて設けられた該表示記録層上に直接または他の層を介して透光性無機セラミック層がこの順に設けられた該表示記録層が、レーザー照射により表示部を黒色化させて記録でき、さらにレーザー光照射、あるいは加熱させて表示情報を消去できる層からなる書換え型表示素子。【特許請求の範囲】
【請求項１】
支持体上に、光により変色し、変色に使用した光より弱い光によりあるいは熱をかけることにより元に戻る色素を含む層を有することを特徴とする表示素子。
【請求項２】
前記色素がフラーレン系化合物である請求項１に記載の表示素子。
【請求項３】
前記色素の層の少なくとも片面側に色素の層に接して透光性無機セラミック層が形成されている請求項１または２に記載の表示素子。
【請求項４】
請求項１から３のいずれかの表示素子に、３７０ｎｍ〜７００ｎｍの範囲にある波長の光を照射して表示または消去を行うことを特徴とする情報の表示方法。
【発明の詳細な説明】
【０００１】
【発明の属する技術分野】
本発明は、光／熱方式による書き換え可能な表示素子であり、例えば、レーザー光で情報の表示消去可能な電子ペーパー及びその記録／消去に関する。
【０００２】
【従来の技術】
近年、情報化社会の進展とともに人間を取り巻く電子化情報は加速度的に増えつつある中、紙のような見やすさ、使い易さを備えた新しい電子表示メディアの研究が活発である。
【０００３】
かかる中、光、熱、磁界、電界、圧力などのエネルギーを与えて可視画像を形成し、その可視画像はエネルギーを与えることなしに保持され、再びエネルギーを与えることで、その可視画像が消去され、その繰り返しが可能な、例えば、リライタブルペーパーの開発として現在注目を集めている。
【０００４】
リライタブルペーパーの先行技術に関しては、テキスト＆グラフィックス研究会  会報Ｖｏｌ．８Ｎｏ１０通巻１７８号（２００２年２月２２日発行）に詳しく解説されている。
【０００５】
中でも電界駆動で物質の回転（ツイストボール）や移動（電気泳動）を動作原理とする方式がＥＩｎｋ社等により実用化に近い。但し、これらはリライタブルペーパーというよりはペーパーライクディスプレイの形態に近く、媒体構造も複雑となり必然コストが高い。
【０００６】
高分子液晶を表示媒体に適用した検討も行われている。ゲストホストＰＤＬＣ型液晶を電界駆動で画像形成させた事例など精力的に検討が進行している。カラー化も可能であり、光駆動方式も提案されているが、基体の薄型化、屈曲性獲得等が困難であり、紙のような液晶媒体の実現にはまだ困難が伴った。また、概して液晶の応答性も必ずしも速くない。
【０００７】
リライタブルペーパーの形態に近いものとしては、ロイコ染料を活用した熱駆動型（感熱記録表示媒体）の提案がある（特開平７−８１２３６等）。但し、当該色素系の耐光性に課題があり、表示像の保存性に問題が残った。
【０００８】
同様にサーマル方式で高分子／長鎖低分子分散タイプのものがポイントカードなどに実用化されている。但し、これは像の解像度、視認性で依然改善が求められている。
これら先行技術として知られている方式は電界駆動方式が主流であり、媒体構造が複雑である。
【０００９】
また、フラーレン分子を用いた表示素子の例として、ポリマー中にフラーレン分子を分散させたものが特許文献１（特開平７−８４３３７）に、フラーレンの蛍光特性の変化を利用したものが特許文献２、３（特開平１１−２８３２７６、特開２００１−４９２４５）に、フラーレンを光導電層に利用したもの等が挙げられるが、いずれも構造が複雑で、かつ十分に視認性の得られるものではなかった。
【００１０】
【特許文献】特開平７−８４３３７号
【００１１】
【特許文献】特開平１１−２８３２７６号
【００１２】
【特許文献】特開２００１−４９２４５号
【００１３】
【発明が解決しようとする課題】
そこで本発明は、視認性、書き換え性、表示像の保存性等の基本性能に優れ、かつ、即ち屈曲性、薄型性、可搬性などの点で取り扱いが良好で、更には加筆性等の付加価値を備えた新規な表示媒体を提供することを目的とする。
【００１４】
【課題を解決するための手段】
本発明者らは鋭意記録部材の開発・改良にあたった結果、以下の発明を完成させた。即ち、本発明は；
１）支持体上に、光により変色し、変色に使用した光より弱い光によりあるいは熱をかけることにより元に戻る色素を含む層を有することを特徴とする表示素子に関してであり、
２）前記色素がフラーレン系化合物である表示素子に関してであり、
３）前記色素の層の少なくとも片面側に色素の層に接して透光性無機セラミック層が形成されている表示素子に関してである。また、
４）該表示素子に３７０ｎｍ〜７００ｎｍの範囲の波長の光を照射して表示または消去がなされる情報の表示方法に関してである。
【００１５】
本発明は、前記した問題点に鑑みてなされたものであり、有機色素を使用した簡易な媒体構造を追求し、好ましい態様としてフラーレン化合物に着目し、フラーレンにレーザー照射した際の黒色に変色する特性を生かした表示素子を発明したものである。
【００１６】
すなわち、有機色素としてフラーレンを用いると、フラーレンの吸収を有する波長の光を照射することで黒色に変色し、変色に使用した光より弱い光により、あるいは熱をかけることにより黒色変色部位が消色される。
【００１７】
また、上記表示素子の上に、レーザー光を照射して、文字情報および／または画像情報を形成する情報を表示し。、さらに、該文字情報および／または画像情報が形成された表示素子にレーザー光を照射して、あるいは該文字情報および／または画像情報が形成された表示素子を加熱して、表示されている情報を消去することができる。。
【００１８】
【作用】
本発明における表示素子への表示（標記・描画）は、上記の有機色素の吸収波長に対応するレーザー光を照射することにより行われる。表示（標記・描画）が行われた部位は、記録時よりも弱いパワーで消去されるが、実質的には、光が熱に変換したことによる熱モード消去であると考えられる。記録時よりも強いパワーを照射した場合、消去は速やかに進行しないことが確認されている。
【００１９】
レーザー光としては用いる色素の吸収波長に応じて選択され、特に小型・軽量の半導体レーザーが好ましい。
【００２０】
フラーレンで構成される表示素子の特徴として、
▲１▼フラーレンで構成される表示素子へ、例えば波長λ＝４０５ｎｍの青色レーザーを適正なパワーで、かつ瞬時に照射することで、黒色コントラストの得られた表示情報として記録される。
▲２▼非常に速い表示情報の記録・消去性。
▲３▼３９０ｎｍ〜７００ｎｍの広い波長領域において観測可能、すなわち表示するのに波長選択性がない。
などが、本発明者らによって観察されている。
【００２１】
【発明の実施の形態】
以下、本発明に関して詳細に説明する。本発明の表示素子は、通常、基板またはシートまたはフィルム等の支持上にフラーレン化合物が積層された構造をとり、必要に応じて透光性無機セラミック層がフラーレン化合物層の上に積層され、またはフラーレン化合物層を透光性無機セラミック層で挟んだ構造を有し、または前記構造の上に保護層が順次積層された構造をとる。ここで、支持体と表示記録層との間、表示記録層と保護層との間などには他の層が存在していても良い。
【００２２】
本発明の表示記録部材の構成例を図１〜図３の断面図で示す。図１は支持体である透明基板１上にフラーレン記録層２を形成したものである。図２はフラーレン記録層２の上にさらに透光性セラミック層３を形成したものである。図３は透明基板１の上に発色層５を形成し、このうえにフラーレン記録層２、光透過セラミック層３、保護層４を形成したものである。発色層５は金属反射層や発光層とおきかえてもよい。
【００２３】
本発明で想定の記録、再生及び消去で用いるレーザー波長は３７０ｎｍ〜７００ｎｍの範囲から実用上半導体レーザーの発振波長域から選択される。なお本発明では、表示記録・消去動作を上記の範囲から選ばれた単一波長で行うことを標準とするが、本発明者らの検討によれば各動作を異なる波長で行うこともできる。表示素子として用いるフラーレン記録層が適度な吸収さえ有せば記録同様消去も可能であった。このため例えば、表示記録を紫外レーザー波長で行い、消去レーザーも同様に紫外レーザー波長を用いるとか、表示記録には紫外レーザーを用い、消去は可視光波長を用いるなどが可能である。
【００２４】
該表示に照射されるレーザーは、表示記録されるデザインによってデジタル信号の記録と同様のパルスレーザーで記録／消去しても良いし、またＣＷレーザーで記録／消去しても良い。
【００２５】
本発明に用いられる支持体としては、特に限定するものではないが、例えば、紙（上質紙、アート紙、コート紙、耐油紙、再生紙）、プラスチック基板（プレート形状、ディスク形状、カード形状等）、プラスチックシート、ガラス等の無機材料、合成紙、プラスチックがラミネートされた紙、あるいはこれらを組み合わせた複合シート、不織布シート、さらには成形物、金属蒸着物などが用いられる。特に、フレキシビリティー、透光性、加工性、軽量さ、耐熱性などの観点からは、ポリカーボネート、ポリアクリレート、ポリメタクリレート、ポリオレフィン、エポキシ樹脂等の高分子材料が好ましい。なお、支持体の厚みとしては、１０μｍ〜３ｍｍ程度とするのが適当である。
【００２６】
表示色素層上にレーザーを走査しやすくするように、該支持体上には走査溝（グルーブ）が刻まれていても良い。また、ディスプレイ同様に縦・横格子状（ピクセル状）に刻まれていても構わない。走査溝の溝幅は用いるレーザーの波長、光学系に依存して、適宜選択される。
【００２７】
レーザー光で形成された表示情報は、表示内容が肉眼で明確に区別されることを目的に、支持体上、表示用色素膜の下あるいは上に金属反射層、発色層、或いは発光層を設けても良い。
【００２８】
金属反射層を積層する場合は、Ａｕ、Ａｇ，Ｐｔ，Ａｌ，Ｎｉ、Ｒｈ等の金属やその合金を用いる。反射層は、蒸着、スパッタリング、イオンプレーティング法等によって成膜できる。反射層の膜厚は、十分に反射率が得られるように１０〜３００ｎｍ、好ましくは３０〜２００ｎｍである。この金属反射層と表示色素層との間には層間の密着強度を向上させるため、または反射率を上げるため等の目的で中間層を設けても良い。
【００２９】
発色層を積層する場合には、顔料、染料、顕色材などを含有した層を形成する。この場合、一般に市販されている水性インク、油性インク、ゲルインク、蛍光インク、紫外線硬化インク、熱硬化性格インク、カチオン系インク、金属イオン等発色性が確保され得るものであればその種類は特に問わない。発色層は１層でも良いし、２層以上設けても良い。また発色層に用いるインクは単独で使用していても良いし、２種以上を混合して用いても良い。当該発色層を形成する方法としては、バーコード法、ブレードコート法、スプレー法、ロールコート法、スピンコート法、スクリーン印刷法等がある。膜厚は、通常０．１〜１００μｍの範囲で形成される。
【００３０】
発光層を設ける場合、該発光層はいかなる形態をとっていても構わない。すなわち、可視光ランプ、有機ＥＬ，無機ＥＬ、プラズマ発光素子、半導体素子、その他化学的・物理的に発光が可能な化合物等が適用されうる。
【００３１】
これら金属反射層、発色層、発光層は、上記記述のごとく支持体と表示層との間に形成され得るが、記録消去のレーザー光が光透過性の支持体を通じて支持体側から照射される場合は、上記金属反射層、発色層、発光層は、この場合、表示色素層の上および／あるいは保護層との間に形成されなくてはならない。
【００３２】
表示色素層とは隣接して表示情報の書き換え特性の向上を目的に硬質・透光性のセラミック層を設けることが望ましい。セラミック層の厚さとして、通常、層質、硬度、安定性および表示色素層の蓄熱の影響を鑑み、１０〜１００ｎｍの範囲で、より好ましくは１５〜６０ｎｍの範囲でＲＦスパッタリング若しくは反応性スパッタリング方式により形成される。
ここでは、例えば、ＳｉＯ２，ＴｉＯ２，ＳｉＮ，ＺｎＳ，ＺｎＳ−ＳｉＯ２，ＭｇＦ，ＧｅＣ，ＳｎＣ，ＡｌＣ，Ａｌ２Ｏ３等の無機セラミック層を用いることが可能である。これらは単独で用いても良いし混合しても良い。また２種以上を積層して使用しても構わない。ここで、当該セラミック層なしにフラーレン記録層が形成された場合は、レーザー照射パワーによっては表示痕が黒色変色として記録されない場合があり、記録・消去率が悪化することもある。
【００３３】
本発明で表示素子に用いられる有機色素としては、フラーレン化合物、すなわち、Ｃ６０、Ｃ７０、Ｃ８２などが挙げられる。これらフラーレン化合物は単独で用いても構わないし、２種以上を混合して用いても構わない。また、フラーレンの中心には金属が包含されていてもかまわない。
【００３４】
これらの基本母核に、溶解性改善、光学特性改善（レーザー波長との吸収のマッチング）、耐環境性（毒性制御）等の観点から適切な置換基修飾がなされていても構わない。主な置換基としてはハロゲン、ニトロ基、シアノ基、ヒドロキシル基、アミノ基、カルボキシル基、メルカプト基、置換若しくは無置換のアルキル基、アルコキシ基、アラルキル基、アリール基、アルケニル基、アラルキルオキシ基、アリールオキシ基、アルケニルオキシ基、アルキルチオ基、アラルキルチオ基、アリールチオ基、アルケニルチオ基、モノ置換アミノ基、ジ置換アミノ基、アシル基、アルコキシカルボニル基、アラルキルオキシカルボニル基、アリールオキシカルボニル基、アルケニルオキシカルボニル基、ヘテロアリール基、ヘテロアリールオキシ基、ヘテロアリールチオ基などが挙げられる。これらの置換基は、更にこれらの置換基を有していても良い。
【００３５】
前記のフラーレンを含有する表示記録層を形成する方法としては通常、真空蒸着法やスパッタ法を用いる。この方法は記録層物質が溶剤等に溶け難いため採用されるが、溶媒等で基板にダメージを与えない点でも有効である。この場合、真空度と試料が載るボート上の加熱電流（ジュール熱）により成膜スピードが制御でき低ノイズ品質制御が叶う。一方、フラーレンに置換基を修飾して、溶剤に可溶化させることで、スピンコート、スプレーコート、ロールコート等の塗布方法での成膜することも可能である。塗布に際しては、色素やレジナスバインダーその他の記録層を形成する物質を、基板にダメージを与えない溶剤に溶かして用い、塗布後乾燥する。用いられる溶剤としては、ヘキサン、ヘプタン、オクタン、ノナン、シクロヘキサン等の脂肪族や脂環式炭化水素系；トルエン、キシレン等の芳香族炭化水素系；ジエチルエーテル、ジブチルエーテル、テトラヒドロフラン等のエーテル系、メタノール、エタノール、イソプロパノール、テトラフルオロプロパノール、メチルセロソルブ等のアルコール系；クロロホルム、ジクロルメタン等のハロゲン化合物系の溶剤を好ましく用いる事ができる。これらの溶剤は単独で用いてもよいし混合して用いても良い。また記録層を２層以上積層する場合には先に塗布した層を浸食しない溶剤を選択する。
【００３６】
表示記録層の膜厚としては、１０ｎｍ〜５００ｎｍが適当である。
【００３７】
当該表示記録層は、上述のフラーレン化合物以外に１つまたは２つ以上の色素を混合しても良いし、表示特性、視認性の向上を目的に染料、顔料、インクの類を混練して盛り込んでも良い。
【００３８】
また、フラーレンを用いた表示層は、単層でなく２層以上積層してもよい。
【００３９】
表示記録層上には、記録・消去の繰り返し安定性獲得のために、前述の透光性セラミック層を形成し、色素層を挟みこむことが望ましい。ここでも、例えば、ＳｉＯ２，ＴｉＯ２，Ａｌ２Ｏ３等の無機物からなる層を用いることが可能である。これらは単独で用いても良いし混合しても良い。また２種以上を積層して使用しても構わない。フラーレン記録層上へのスパッタ製膜も条件選択で良好な積層が達成できた。
【００４０】
この表示層の表層には必要に応じて保護層を設ける。例えばアクリレート系やメタクリレート系の一般的なラジカル反応で重合するもの、エポキシ系のように光でカチオン重合を行うもの等の高分子材料がある。また、前述した透光性セラミック層を保護層として積層させても良い。保護層に高分子材料を用いる場合、これらの樹脂は単独で重合させても良いし他のモノマー、オリゴマーを共重合させても良い。また溶剤で希釈して塗布することも可能である。熱硬化性樹脂、紫外線硬化樹脂、ガラス等の無機組成物、ポリカーボネート樹脂等種類は特に問わない。
【００４１】
これらの保護層は酸素を遮断できる程度の膜厚１μｍ〜１０ｍｍ程度の範囲内で積層させることが好ましいが、ＵＶ硬化型の場合、１〜２０μｍが望ましい。保護層を形成させる方法として、スパッタ法、真空蒸着法、スピンコート法、ディップコート法、バーコート法、スクリーン印刷法、接着剤による保護材積層固定等が有効である。
【００４２】
ここで、表示記録部位、消去部位の観察結果を記述しておく。
【００４３】
所定の吸収帯域で適正な吸収を有す上述のフラーレン表示記録層をＳｉＯ２等の無機セラミック層で挟みこんだ記録膜に対して、たとえば波長４０５ｎｍの紫外可視光のレーザーで記録を試みた場合、短時間で瞬時に記録を行った照射部位においては特有な黒色化が生じ、図４に示されるように吸収スペクトルの変化、あるいは顕微ラマン、ＦＴ−ＩＲに変化を与えるような化学的な変化が観測された。続いて、記録時よりも弱いパワーで、あるいは記録部位を一様にＤＣ照射した部位では、このフラーレン記録層内の黒色部位の消失が観測された。これらは、表示記録・消去・繰り返し記録がなされた表示素子を顕微鏡観察、あるいはＡＦＭ観察、あるいはＳＥＭ観察することで明確に取り出せた。
【００４４】
これらの現象は、フラーレン化合物のもつ光重合、あるいは昇華性に起因している可能性があるが、本現象の本質的な原理は未解明である。
【００４５】
【実施例】
以下、本発明の実施例を示すが、本発明はこれにより限定されるものではない。
実施例１
厚さ１ｍｍのガラス基板支持体の上に、フラーレンＣ６０（１）（東京化成工業製  純度９９．９％）を真空蒸着法により膜厚＝６０ｎｍ、吸光度＝２．５（＠吸収極大波長＝３３５ｎｍ）となるように成膜した後、昭徳田製作所製スパッタリング装置（型番＝ＣＦＳ−８ＥＰ）を用いＳｉＯ２層を２５ｎｍ真空スパッタ成膜上記スパッタ装置を用い、ＳｉＯ２層を２５ｎｍ形成し色素層をカバーした。この表示素子を青紫色レーザーピックアップ搭載のネオアーク社製レーザー顕微鏡（搭載波長＝４０５ｎｍ、ＮＡ＝０．６５）を用い、記録パワー＝５７ｍＡ、線速度＝０．５ｍ／ｓ程度にて表面のＳｉＯ２層側からレーザーを照射して記録を行った。当該記録部位を肉眼で観察したところ、未記録部位と記録部位で色調の違い（記録部位が黒色化）が確認された。続いて消去パワー＝５４ｍＡに設定し、当該記録部位に数回ＤＣ照射トレースした。当該消去部位を肉眼で観察したところ、黒色化した記録部位が記録前と同様の色調（わずかな黄金色）に戻っていることを確認した。更に続いて当該部位に再び記録パワー＝５７ｍＡで初期同様に記録を施した。再び記録が確認でき、色調の変化が確認された。
【００４６】
実施例２〜３
実施例１と同様の構造でＣ６０に代えてＣ７２，Ｃ８０のフラーレンのいずれも同様の色調変化が確認された。
【００４７】
実施例４
実施例１の表示素子において透光性セラミック膜をＳｉＯ２からＴｉＯ２に替えた以外は同様の処方で媒体作製し、実施例１同様の観察を行った。当該記録部位を肉眼で観察したところ、未記録部位と記録部位で同様の色調の違い（記録部位が黒色化）が確認された。
【００４８】
実施例５
実施例１の表示素子を赤色レーザーピックアップ搭載のネオアーク社製レーザー顕微鏡（搭載波長＝６５０ｎｍ、ＮＡ＝０．６５）を用い、記録パワー＝２０ｍＷ、線速度＝０．５ｍ／ｓ程度にて表面のＳｉＯ２側からレーザーを照射して記録を行った。当該記録部位を肉眼で観察したところ、未記録部位と記録部位で色調の違い（記録部位が黒色化）が確認された。
【００４９】
続いて消去パワー＝１５ｍＷに設定し当該記録部位に数回ＤＣ照射トレースした。当該消去部位を肉眼で観察したところ、黒色化した記録部位が記録前と同様の色調（わずかな黄金色）に戻っていることを確認した。更に続いて当該部位に再び記録パワー＝２０ｍＷで初期同様に記録を施した。再び記録が確認でき、色調の変化が確認された。
【００５０】
実施例６
厚さ０．６ｍｍのクレジットカード形状のＰＥＴ基板上に、実施例１と同様に厚み２５ｎｍのＳｉＯ２薄膜をカバーしたＣ６０のフラーレン膜を形成した。この上に０．１ｍｍ厚のＰＥＴシートを保護層として圧着方法にてカバーしカード状の表示素子を形成した。
【００５１】
この表示素子に６３３ｎｍ：ＨｅＮｅレーザーを顕微鏡の筐体と連結したレーザー顕微鏡を用いて、ポリカシート側から記録層に集光した際の記録部位及び消去部位の観測を行った。記録部位では、肉眼でも色調変化が明らかに確認された。これより、カード状形態でも記録・消去が可能な表示素子の可能性が示せた。
【００５２】
実施例７
厚さ０．６ｍｍの厚みの合成シートの上に、実施例１と同様に厚み２５ｎｍのＳｉＯ２薄膜をカバーしたＣ６０のフラーレン膜を形成した。この上に０．１ｍｍ厚の透明なポリカーボネートシートを保護層として接着してシート状の表示素子を形成した。
【００５３】
この表示素子に６３３ｎｍ：ＨｅＮｅレーザーを顕微鏡の筐体と連結したレーザー顕微鏡を用いて、ポリカシート側から記録層に集光した際の記録部位及び消去部位の観測を行った。肉眼では色調変化が明らかに確認された。これより、シート状形態でも記録・消去が可能な表示素子の可能性が示せた。
【００５４】
実施例８
厚さ０．６ｍｍのクレジットカード形状のポリカーボネート基板上に、バルザース社製ＲＦスパッタリング装置（型番＝ＣＤＩ−９００）を用いて、銀をスパッター法で６０ｎｍの厚さに成膜して下地の金属反射層とした。さらにその上にＣ６０のフラーレン膜を真空蒸着にて形成した後、実施例１と同様に厚み２５ｎｍのＳｉＯ２薄膜でカバーした。この上に０．１ｍｍ厚のポリカーボネートシートを保護層として圧着方法にてカバーしカード状の表示素子を形成した。
【００５５】
この表示素子に６３３ｎｍ：ＨｅＮｅレーザーを顕微鏡の筐体と連結したレーザー顕微鏡を用いて、ポリカシート側から記録層に集光した際の記録部位及び消去部位の観測を行った。この時下地の金属反射層で強調された色調変化が、記録部位と未記録部位で明らかに異なることを確認した。さらに、この記録部位にパワー＝１５ｍＷで走査した後の消去後色素膜形状も併せて確認した。これより下地に金属反射層を有することで記録・消去によって色調変化が強調されることが確認された。
【００５６】
実施例９
厚さ５ｍｍのホワイトボード形状のアクリル基板上に、実施例１と同様に厚み２５ｎｍのＳｉＯ２薄膜でカバーしたＣ６０のフラーレン膜を形成した。この上に０．１ｍｍ厚のポリカーボネートシートを保護層として圧着方法にてカバーしホワイトボード状の表示素子を形成した。
【００５７】
この表示素子に６３３ｎｍ：ＨｅＮｅレーザーポインターを用いて、ポリカシート側から記録層に集光した際の記録部位及び消去部位の観測を行った。肉眼では色調変化が明らかに確認された。これより、ホワイトボード状形態でも記録・消去が可能な表示記録部材の可能性が示せた。
【００５８】
【発明の効果】
以上のように本発明によれば、特定の機能を有する有機色素層を表示層とする簡易な構造で、レーザーによる記録・消去・再記録が可能な表示素子及びその表示・消去方法の提供が可能になった。
【００５９】
また、本発明の表示素子は下記の特徴を有する。
（１）書き換えが自由であり廃棄物が発生しない。
（２）媒体自身の発色・消色でありインク、トナーが不要。
（３）記録保持にエネルギーを要しない。
（４）支持基材を選ばない。
（５）紙のように馴染みやすく目に優しく視認性に優れる。
（６）レーザー光による描画が可能であり解像度に優れる。また消去は表示層への加熱方式も適用できる。
【図面の簡単な説明】
【図１】本発明の表示素子の１実施態様の断面図である。
【図２】本発明の対象たる光記録媒体の断面図である。
【図３】本発明の対象たる光記録媒体の断面図である。
【図４】フラーレンの吸収スペクトルの変化に例である。
【符号の説明】
１  透明基板
２  フラーレン記録層
３  光透過性セラミック層
４  保護層
５    発色層
【図１】
2004151395.tif 000002
【図２】
2004151395.tif 000003
【図３】
2004151395.tif 000004
【図４】
2004151395.tif 000005